ЭЛЕКТРОЛИТ И СПОСОБ ЭЛЕКТРОХИМИЧЕСКОГО ОСАЖДЕНИЯ ИРИДИЯ НА АРСЕНИД ГАЛЛИЯ

1. Электролит для электрохимического осаждения иридия на арсенид галлия, включающий гексахлориридиевую кислоту H2IrC16, сульфаминовую кислоту NH2SO3H и воду, отличающийся тем, что он содержит сульфаматные комплексы иридия неустановленной структуры, образующиеся в водном растворе, содержащем гексахлориридиевую кислоту в пересчете на иридий 3-6,5 г/л, предпочтительно 4,8-5,0 г/л, сульфаминовую кислоту 30-60 г/л, при термообработке раствора на водяной бане с температурой 100°C в течение 3-4 часов, до перехода исходной окраски раствора в устойчивую оранжево-желтую (лососевую), после чего в раствор добавляют деионизованную воду до исходного содержания иридия.
2. Способ электрохимического осаждения иридия на арсенид галлия, отличающийся тем, что осаждение иридия проводят из электролита по п.1.
2
2
3. Способ по п.2, отличающийся тем, что осаждение иридия на арсенид галлия проводят при температуре 20-65°С, при катодной плотности тока в интервале от 0,1 до 2 А/дм, предпочтительно от 0,3 до 0,5 А/дм, при значении рН электролита в интервале от 0,5 до 0,8.
4. Способ по п.2 или 3, отличающийся тем, что осаждение иридия проводят с наложением ультразвукового поля с частотой 18-35 кГц.